"下記式1で表されることを特徴とするスルホン化トリアリールアミンポリマー。式中、Ar1は各々独立して置換基を有していてもよい炭素数6~20の芳香族基を表す。mは1以上の整数である。Xは水素原子、Li,K,Naのアルカリ金属、NHR33で表されるアミン塩を表す。その際、R3は各々独立して水素原子、置換基を有していてもよいアルキル基もしくはアリール基を表す。一般式1において、Ar1は下記一般式2~5で表される構造のいずれかであることを特徴とする請求項1に記載のスルホン化トリアリールアミンポリマー。式中、R1およびR2は各々独立して水素原子、ハロゲン原子、アルキル基、アルコキシ基、アルケニル基、アリール基、アリールアミノ基またはヘテロアリール基であり、R1は他の置換基と縮合環を形成してもよい。AはS,O,SO2,CO,CH2またはCCH32を表す。aは1~4の整数、bは1~3の整数である。下記式6式中、Ar1およびmは一般式1のAr1およびmと同意義を表す。で表されるトリアリールアミンポリマーに対し、スルホン化剤を塩基性極性溶媒中で反応させることを特徴とする請求項1または2に記載のスルホン化トリアリールアミンポリマーの製造方法。スルホン化剤が、アミド硫酸、三酸化硫黄からなる群より選択される化合物を含むことを特徴とする請求項3に記載のスルホン化トリアリールアミンポリマーの製造方法。塩基性極性溶媒が、N,N-ジメチルホルムアミド、N-メチル-2-ピロリドン、ピリジン、トリエチルアミンからなる群より選択される化合物を含むことを特徴とする請求項3または4に記載のスルホン化トリアリールアミンポリマーの製造方法。本発明は、上記の背景技術に鑑みてなされたものであり、安価で工業的に安定的に得られる原料を用いて、少ない工程数で製造できる、水およびアルコールに可溶となる新規なスルホン化トリアリールアミンポリマーおよびその製造方法を提供するものである。本発明者らは、上記課題を解決すべく鋭意検討を重ねた結果、本発明を完成するに至った。すなわち、本発明は以下に示すとおり、末端の窒素原子が1個のスルホン化芳香族基と結合した構造を有し、水およびアルコールに可溶となる新規なスルホン化トリアリールアミンポリマーおよびその製造方法に関するものである。尚、前記の製造方法例えば、特許文献3および非特許文献1参照では、末端の窒素原子が1個のスルホン化芳香族基と結合した構造とすることは難しい。[1]下記式1で表されることを特徴とするスルホン化トリアリールアミンポリマー。式中、Ar1は各々独立して置換基を有していてもよい炭素数6~20の芳香族基を表す。mは1以上の整数である。Xは水素原子、Li,K,Naのアルカリ金属、NHR33で表されるアミン塩を表す。その際、R3は各々独立して水素原子、置換基を有していてもよいアルキル基もしくはアリール基を表す。[2]一般式1において、Ar1は下記一般式2~5で表される構造のいずれかであることを特徴とする上記[1]に記載のスルホン化トリアリールアミンポリマー。式中、R1およびR2は各々独立して水素原子、ハロゲン原子、アルキル基、アルコキシ基、アルケニル基、アリール基、アリールアミノ基またはヘテロアリール基であり、R1は他の置換基と縮合環を形成してもよい。AはS,O,SO2,CO,CH2またはCCH32を表す。aは1~4の整数、bは1~3の整数である。[3]下記式6式中、Ar1およびmは一般式1のAr1およびmと同意義を表す。で表されるトリアリールアミンポリマーに対し、スルホン化剤を塩基性極性溶媒中で反応させることを特徴とする上記[1]または[2]に記載のスルホン化トリアリールアミンポリマーの製造方法。[4]スルホン化剤が、アミド硫酸、三酸化硫黄からなる群より選択される化合物を含むことを特徴とする上記[3]に記載のスルホン化トリアリールアミンポリマーの製造方法。[5]塩基性極性溶媒が、N,N-ジメチルホルムアミド、N-メチル-2-ピロリドン、ピリジン、トリエチルアミンからなる群より選択される化合物を含むことを特徴とする上記[3]または[4]に記載のスルホン化トリアリールアミンポリマーの製造方法。本発明のスルホン化トリアリールアミンポリマーは、従来にない新規なスルホン化トリアリールアミンポリマーであり、スルホン酸基を分子内に有することから水またはアルコールに可溶であり、且つ耐熱性に優れる自己ドープ型の導電性高分子である。また、本発明の製造方法によれば、安価で工業的に安定的に得られる原料を用いて、少ない工程数でスルホン化トリアリールアミンポリマーを効率的に合成することができる。以下、本発明を詳細に説明する。本発明のスルホン化トリアリールアミンポリマーは、一般式1で表される化合物であり、一般式1において、Ar1は置換基を有していてもよい炭素数6~20の芳香族基であり、その中でも特に、一般式2~5で表される構造のいずれかであることが好ましい。一般式2におけるR1は、上記の定義に該当すれば特に限定されるものではなく、具体的には、例えば水素原子の他;フッ素原子、塩素原子、臭素原子等のハロゲン原子;メチル基、エチル基、n-プロピル基、イソプロピル基、n-ブチル基、イソブチル基、sec-ブチル基、tert-ブチル基、n-ペンチル基、イソペンチル基、ネオペンチル基、tert-ペンチル基、シクロペンチル基、n-へキシル基、2-エチルブチル基、3,3-ジメチルブチル基、シクロヘキシル基、n-へプチル基、シクロヘキシルメチル基、n-オクチル基、トリフルオロメチル基等のアルキル基;メトキシ基、エトキシ基、n-プロポキシ基、イソプロポキシ基、n-ブトキシ基、sec-ブトキシ基、n-ペンチルオキシ基、イソペンチルオキシ基、ネオペンチルオキシ基、シクロペンチルオキシ基、n-ヘキシルオキシ基、2-エチルブトキシ基、3,3-ジメチルブトキシ基、シクロヘキシルオキシ基、n-ヘプチルオキシ基、シクロヘキシルメチルオキシ基、n-オクチルオキシ基、トリフルオロメトキシ基等のアルコキシ基;エテニル基、2-プロペニル基、1-メチルエテニル基、3-ブテニル基、1-メチル-2-プロペニル基、4-ペンテニル基等のアルケニル基;フェニル基、2-メトキシフェニル基、3-メトキシフェニル基、2-メチルフェニル基、3-メチルフェニル基、2-ヒドロキシフェニル基、3-ヒドロキシフェニル基、4-トリフルオロメチルフェニル基、3-トリフルオロメトキシフェニル基等のアリール基;ジフェニルアミノ基、ジ-p-トリルアミノ基等のアリールアミノ基;および2-チエニル基、2-ピリジル基等のヘテロアリール基を挙げることができる。より好ましくは、水素原子、アルキル基、アリールアミノ基のいずれかである。また、R1は他の置換基と縮合環を形成してもよい。また、一般式3におけるR2は、水素原子、ハロゲン原子、アルキル基、アルコキシ基、アルケニル基、アリール基、アリールアミノ基またはヘテロアリール基であり、具体的には上記R1と同じものを挙げることができ、その中でも水素原子、フッ素原子、炭素数1~3のメチル基、エチル基、n-プロピル基等のアルキル基、アルコキシ基、アリールアミノ基またはヘテロアリール基が好ましく、特に水素原子、炭素数1~3のメチル基、エチル基、n-プロピル基等のアルキル基、アルコキシ基のいずれかであることが好ましい。一般式1におけるXは、水素原子、Li,K,Naのアルカリ金属、NHR33で表されるアミン塩であり、R3は各々独立して水素原子、置換基を有していてもよいアルキル基もしくはアリール基を表し、具体的には水素原子、メチル基、エチル基、n-プロピル基、イソプロピル基、n-ブチル基、イソブチル基、sec-ブチル基、tert-ブチル基等の直鎖状もしくは分岐状のアルキル基、フェニル基、ナフチル基、フェナントレニル基等のアリール基である。そして、任意に置換していてもよい置換基としては、ヒドロキシ基、アミノ基、ニトリル基、カルボキシ基、スルホン酸基、リン酸基等が挙げられる。ここで、アミン塩を形成する第一級アミンの具体例としては特に限定されないが、メチルアミン、エチルアミン、n-プロピルアミン、イソプロピルアミン、n-ブチルアミン、イソブチルアミン、sec-ブチルアミン、tert-ブチルアミン、2-アミノエタノール、3-アミノ-1-プロパノール、2-2-アミノエトキシエタノール、3-アミノプロピロニトリル、エチレンジアミン、1,4-ブタンジアミン、グリシン、タウリン、O-ホスホリルエタノールアミン等が挙げられる。より好ましくはメチルアミン、エチルアミン、2-アミノエタノール、3-アミノ-1-プロパノール、2-2-アミノエトキシエタノールである。また、アミン塩を形成する第二級アミンの具体例としては特に限定されないが、ジメチルアミン、メチルエチルアミン、ジエチルアミン、ジエタノールアミン等が挙げられる。より好ましくはジメチルアミン、ジエチルアミンである。さらに、アミン塩を形成する第三級アミンの具体例としては特に限定されないが、トリメチルアミン、トリエチルアミン、トリn-プロピルアミン、トリn-ブチルアミン等が挙げられる。より好ましくはトリメチルアミン、トリエチルアミンである。本発明のスルホン化トリアリールアミンポリマーは、上記の定義に該当すれば特に限定はなく、下記一般式7~10で表されるものが好ましい。式中、mおよびXは一般式1のmおよびXと同意義を表し、Aは一般式4のAと同意義を表し、R2は一般式3のR2と同意義を表し、bは一般式2のbと同意義を表す。本発明のスルホン化トリアリールアミンポリマーは、特に以下の化合物が好ましい。本発明のスルホン化トリアリールアミンポリマーの重量平均分子量は、ポリスチレン換算で500~500,000の範囲が好ましく、より好ましくは1,000~10,000の範囲である。次に、本発明のスルホン化トリアリールアミンポリマーの製造方法について説明する。本発明の一般式1で表されるスルホン化トリアリールアミンポリマーは、下記一般式6式中、Ar1およびmは一般式1のAr1およびmと同意義を表す。で表されるトリアリールアミンポリマーに対し、スルホン化剤を塩基性極性溶媒中で反応させることで得ることができる。原料であるトリアリールアミンポリマーとしては、下記一般式17~20表されるものが特に好ましい。式中、mは一般式1のmと同意義を表し、Aは一般式4のAと同意義を表し、R2は一般式3のR2と同意義を表し、bは一般式2のbと同意義を表す。トリアリールアミンポリマーの製造方法としては特に限定はなく、例えば特開2004-292782号公報に記載の方法により合成することができる。即ち、ジハロゲン化芳香族、アニリン、ナトリウム-tert-ブトキシドおよびo-キシレンをパラジウム錯体触媒およびトリターシャリーブチルホスフィン溶液を添加して反応させた後、アニリンをさらに反応させて下記一般式21で表されるトリアリールアミンポリマーを得ることができる。式中、Ar1およびmは一般式1のAr1およびmと同意義を表す。本反応に用いるスルホン化剤としては、例えばアミド硫酸、三酸化硫黄からなる群より選択される化合物が挙げられ、単一でも混合して使用してもよい。また、スルホン化剤の使用量としては特に限定されるものではなく、原料であるトリアリールアミンポリマーの繰り返し単位中のベンゼン環ポリスチレン換算での数平均分子量Mnから推定に対し、5~100倍モルの範囲が好ましく、さらに好ましくは10~50倍モルの範囲である。本反応に用いる塩基性溶剤としては、例えばN,N-ジメチルホルムアミド、N-メチル-2-ピロリドン、ピリジン、トリエチルアミンが挙げられるが、臭気等の操作性からN,N-ジメチルホルムアミドおよびN-メチル-2-ピロリドンが好ましく、単一でも混合して使用してもよい。本発明のスルホン化トリアリールアミンポリマーの製造は、好ましくは常圧下、窒素、アルゴン等の不活性ガス雰囲気下で実施し、仮に加圧条件であっても実施することが可能である。本反応において反応温度は、スルホン化トリアリールアミンポリマーを製造することが可能な反応温度であれば特に限定するものではなく、0~200°Cが好ましく、さらに好ましくは20~180°C、特に好ましくは20~150°Cの範囲である。また、本発明であるスルホン化トリアリールアミンポリマーのアンモニウム塩もしくはアミン塩は、一般式1で表されるスルホン化トリアリールアミンポリマーXが水素原子である。を、無溶媒または極性溶媒中で、アンモニアまたは第一級アミン,第二級アミン,第三級アミン等のアミン類と反応させることで得ることができる。本発明においてアミン類の使用量としては特に限定されるものではなく、所望のスルホン化トリアリールアミンポリマーの塩が得られれば任意に調整可能であり、スルホン化トリアリールアミンポリマーの繰り返し単位中のスルホン酸基に対し、0.1~100倍モルの範囲が好ましく、さらに好ましくは0.5~50倍モルの範囲であり、特に好ましくは1.0~20倍モルの範囲である。本反応において使用される溶剤としては、スルホン化トリアリールアミンポリマーが溶解する溶媒であれば特に限定はなく、水やアルコールなどの極性溶媒が挙げられる。本反応において反応温度は、スルホン化トリアリールアミンポリマーのアミン塩を製造することが可能な反応温度であれば特に限定するものではなく、0~150°Cが好ましく、さらに好ましくは20~100°C、特に好ましくは20~60°Cの範囲である。本反応において、スルホン化トリアリールアミンポリマーのアミン塩の単離方法は、特に制限はなく、反応後に溶媒や低沸点成分を留去し、必要に応じて溶媒で洗浄した後、乾燥する方法が挙げられる。また、用途によっては必ずしも精製や単離をする必要はなく、例えば、スルホン化トリアリールアミンポリマーの水溶液またはアルコール溶液に、アンモニアやアミン類を添加した溶液を塗布液として使用することもできる。さらに、必ずしもすべてのスルホン酸基を中和する必要はなく、任意に添加量を変えることで部分的にスルホン酸基の中和量を制御でき、それによってpHの調整などが可能である。本発明のスルホン化トリアリールアミンポリマーのアンモニウム塩およびアミン塩の重量平均分子量は、ポリスチレン換算で500~500,000の範囲が好ましく、より好ましくは1,000~10,000の範囲である。本発明における水またはアルコールに対する良好な溶解性とは、25°Cで0.5重量以上溶解することであり、好ましくは2重量以上溶解することである。本発明における良好な耐熱性とは、大気中、室温から100°C付近までに水や低沸点成分や溶媒等を除いた後、100~150°Cの範囲で重量減少が1以下であることを示す。好ましくは100~200°Cで重量減少が1以下である。本発明であるスルホン化トリアリールアミンポリマーは、水またはアルコールなどの極性溶媒に可溶であることから、極めて良好な成膜性を有している。よって、スピンコーティング法、キャスティング法、バーコード法、ロールコート法などの従来公知の塗布法が利用できる。本発明を以下の実施例によりさらに詳細に説明するが、本発明はこれら実施例に限定して解釈されるものではない。なお、本実施例における生成物の収率は、単離重量で確認した。また、物性値の測定は下記の機器を用いて実施した。[NMR測定]装置:VARIAN製、Gemini-200[紫外可視分光]装置:島津製作所製、紫外可視分光光度計UV-3100[赤外分光分析]装置:パーキンエルマー製、System2000FT-IR測定方法:KBr法[GPC測定]装置:東ソー製、HLC-8200、カラム:東ソー製、G4000HXL-G3000HXL-G2000HXL[表面抵抗測定]装置:三菱油化製、LorestaIPMCP-250[膜厚測定]装置:ミツトヨ製、マイクロメーターMDC-25L合成例1トリアリールアミンポリマー22の合成冷却管、温度計を装着した1000mlの四つ口丸底フラスコに、室温下、4,4’-ジヨードビフェニル20.30g0.05mol、アニリン5.12g0.055mol、97ナトリウム-tert-ブトキシド11.53g0.12mol;ヨウ素原子に対して1.2当量およびo-キシレン400.16gを仕込んだ。この混合液に、予め窒素雰囲気下で調製したトリスジベンジリデンアセトン二パラジウムクロロホルム錯体0.23g0.25mol;ヨウ素原子に対して0.25molおよびトリターシャリーブチルホスフィン1.6mlパラジウム原子に対して原子4当量のo-キシレン31ml溶液を添加した。その後、窒素雰囲気下、温度を120°Cまで昇温し、120°Cで過熱撹拌しながら17時間熟成した。17時間後、アニリン0.9g0.01molを添加し、さらに3時間反応を行った。反応終了後、この反応混合物を約80°Cまで冷却した後、水50.1gを添加し、さらに90アセトン水溶液1650mlの撹拌溶液へゆっくり加えた。ろ過により固体をろ別回収し、アセトン、水、アセトンの順番で洗浄した後、減圧乾燥し、淡黄色粉体11.8gを得た94。得られた粉体をTHF系GPCで分析した結果、ポリスチレン換算で重量平均分子量5,200および数平均分子量3,000分散度1.7であった。また、得られたポリマーを1H-NMR、13C-NMRおよび赤外分光分析により測定したところ、下記一般式22で表されるトリアリールアミンポリマーであることが確認された。1H-NMR、13C-NMRおよび赤外分光分析の測定結果をそれぞれ表1および図1に示す。特に赤外分光分析では、3300cm-1付近にNH基の吸収が見られた。実施例1スルホン化トリアリールアミンポリマー23の合成冷却管、温度計を装着した500mlの四つ口丸底フラスコに、室温下、合成例1で得られたトリアリールアミンポリマー2.50gポリスチレン換算で数平均分子量3,000、アミド硫酸43.70g0.45mol;N-フェニルN-ビフェニルアミンを繰り返し単位とした場合の推定分子数に対して45当量、およびN-メチルピロリドン100mlを仕込んだ。この混合液を窒素雰囲気下、温度130°Cで1時間加温した。反応終了後、N-メチルピロリドンを減圧留去しながら濃縮し、水100mlに希釈溶解させ、99アセトン水溶液1800mlの撹拌溶液へゆっくり加えた。その後、デカンテーションにより上澄み液をろ過し、水100mlに再溶解させ、アセトン1800mlを添加して上澄み液をろ過する操作を繰り返し、析出物がタール状から沈殿固体となるまで行った。引き続き、水100mLに再溶解させた溶液をアセトン1800mlに添加して再沈させ、ろ過により固体をろ別回収した。さらに、水100mlに再溶解した後、アセトン400mlとメタノール1400mlの混合液で再沈殿させ、ろ過により析出物を除去した。得られた溶液を粗濃縮し、アセトン1800mlの撹拌溶液へゆっくり加えて、再沈殿した固体をろ別回収した。さらに、メタノール50mlに溶解させ、析出物をろ過によりろ別除去した。得られた溶液を濃縮、減圧乾燥、真空乾燥することにより黒色固体2.7gを得た。この固体は1H-NMR、13C-NMRおよび赤外分光分析により測定したところ、下記一般式22で表されるスルホン化トリアリールアミンポリマーであることが確認された。1H-NMR、13C-NMRおよび赤外分光分析の測定結果をそれぞれ表1および図2に示す。特に赤外分光分析では、1000~1100cm-1付近の大きなピークはスルホン基由来の吸収と推定される。さらに、1H-NMRによるピークが全体的に低磁場へシフトし、13C-NMRにより合成例1で示された118ppm付近のアニリン基のp位の炭素原子に由来すると推定されるピークの消失が確認された。得られたスルホン化トリアリールアミンポリマー約120mgをメノウ乳鉢で微粉末化し、圧縮成型器を用いて直径13mmのペレットを作製した。このペレットの膜厚と表面抵抗四探針法を測定した結果から、導電率は1.0×10-5S/cm表面抵抗1.4×106Ω/□、膜厚706μmであり、導電性を示すことを確認した。比較例1冷却管、温度計を装着した50mlのナス型フラスコに、室温下、窒素雰囲気で合成例1で得られたトリアリールアミンポリマー0.03gポリスチレン換算で数平均分子量3,000、60発煙硫酸0.18g0.61mmol;N-フェニルN-ビフェニルアミンを繰り返し単位とした場合の推定分子数に対して61当量を仕込んだ。この混合液を窒素雰囲気下、25°Cで24時間撹拌した。反応終了後、アセトン20mlを添加し単離したが、水またはメタノールに不溶な黒変物であり、目的物は得られなかった。尚、表1に、合成例1、実施例1、並びに比較例1で得られた化合物の水およびメタノールへの溶解性3重量の比較も併せて示した。それらの結果から、実施例1で得られたスルホン化トリアリールアミンポリマーは水およびメタノールに可溶であることが分かる。"